"基剤中にリドカインおよび/もしくはその反応物と共に有機酸と多価アルコールとよりなる溶解剤を含有させたことを特徴とする非水性貼付剤。請求項1において、基剤中にリドカインおよび/もしくはその反応物を0.5~7質量含有させたことを特徴とする非水性貼付剤。請求項1において、リドカインおよび/もしくはその反応物の膏体中の配合量を、0.1~1mg/cm2としたことを特徴とする非水性貼付剤。請求項1において、有機酸をイソステアリン酸としたことを特徴とする非水性貼付剤。請求項1において、多価アルコールをジプロピレングリコールとしたことを特徴とする非水性貼付剤。請求項1において、溶解剤をイソステアリン酸とジプロピレングリコールとより構成したことを特徴とする非水性貼付剤。請求項1において、溶解剤とリドカインの配合比率を、リドカイン1質量に対して溶解剤を0.5~5質量としたことを特徴とする非水性貼付剤。発明者は、針穿刺時の皮膚の疼痛緩和の効果があるリドカインを、皮膚を通して筋肉痛の緩和のための非水性貼付剤として開発することに着目した。そのためには、まず、膏体中に、高濃度のリドカインの配合でなく、少量のリドカインの配合とし、さらに、その少量のリドカインを長時間に渡って安定した状態で経皮吸収させて筋肉に浸透させるため、リドカインを確実に溶解させることに着目した。この要求を満たすことによって、長時間にわたって筋肉の疼痛緩和をはかることのできる非水性貼付剤として使用することが可能となる。そこで本発明は、有機酸と多価アルコールとからなる溶解剤を用い、0.5~7質量のリドカインおよび/もしくはその反応物を膏体中に含有させることによって、リドカインを確実に溶解させて、長時間に渡って筋肉の各種疼痛緩和に有効な非水性貼付剤とした。なお、リドカインおよび/もしくはその反応物の膏体中の配合量は、0.1~1mg/cm2とするのが好ましい。非水性貼付剤としては、膏体質量を軽くすることが必要であり、1枚の貼付剤の大きさを14×10cmとした場合、膏体質量を0.84~2.8gとする。この膏体中のリドカインの配合量は0.5~7質量であるので、貼付剤1枚中のリドカインを196mg以下とすることができる。膏体中にリドカインを均一かつ安定的に存在させて効率的に利用するため、リドカインの配合量を0.5~7質量に設定した。この理由は、リドカインの配合量が0.5質量未満では、筋肉の各種疼痛緩和作用が弱く、所望の有効性が得られないからである。また、リドカインの配合量が7質量を超えると、リドカインの放出性を確保するために多くの溶解剤が必要となり、これにより貼付剤の粘着力が弱くなって貼付剤としての物性を維持することができなくなり、患部に貼付剤を十分に付着させることができなくなるからであり、また、リドカインの配合量を少量にとどめたいことによる。本発明によると、少量のリドカインを効率よく溶解させることによって長時間に渡って安定的かつ確実にリドカインを放出させることができることになる。特に、本発明は、リドカインを長時間にわたって効率よく溶解させる溶解剤に注目し、その溶解剤を有機酸と多価アルコールの混合物によって構成することにより、持続的かつ確実なリドカインの溶解を可能にすることがわかった。有機酸としては、酢酸、オレイン酸、イソステアリン酸等がある。多価アルコールとしては、1,3-ブチレングリコール、プロピレングリコール、ジプロピレングリコール、ポリエチレングリコール、グリセリン等がある。溶解剤とリドカインの配合比率は、リドカイン1質量に対して0.5~5質量が最も効果的であり、この配合比率によってリドカインを溶解状態で安定的に配合でき、皮膚への放出率を上げ、筋肉へ薬剤を浸透させる有効性を得ることができる。ここで、リドカイン1質量に対して溶解剤を0.5~5質量にしたのは、0.5質量未満では、リドカインを安定して溶解することができず、リドカインの良好な放出を得ることができないからである。また、5質量を超えると、貼付剤の粘着力が弱くなり、皮膚に対する貼付力が十分でなくなるためである。膏体には非水性貼付剤に使用される一般的な原料を使用することができるが、基剤にエラストマーを使用することにより、貼付剤として適度な柔軟性を保つことができる。基剤に用いられるエラストマーとしては、例えば、イソプレンゴム、ポリイソブチレン、スチレンイソプレンゴムが好適であり、エラストマーの配合量としては、膏体100質量の内10~50質量が好ましく、20~40質量がさらに好ましい。また、粘着力を増強する粘着付与樹脂は、自由に配合することができ、一般的に貼付剤に使用されているロジン系樹脂、合成石油樹脂、テルペン樹脂、フェノール樹脂、脂環族石油樹脂等が使用できる。軟化剤として、ポリブテンや流動パラフィン、皮膚刺激剤として、メントールやカンフル等を配合してもよい。また、調整剤として、無水ケイ酸や酸化亜鉛等の無機類やステアリン酸亜鉛やポリビニルピロリドン等を使用することができる。また、酸化防止剤、紫外線吸収剤、防腐剤、金属封鎖剤等、製剤の劣化防止を目的とした添加剤を使用してもよい。これらの原料を混合した膏体を保持する支持体には、一般的に貼付剤に使用することができる不織布、織布、編布およびフィルムの単体、またはこれらの組み合わせから構成されるものを使用する。膏体面を覆う剥離フィルムには、通常適度に離形処理されたフィルムを使用する。支持体や剥離フィルムには薬剤が吸着されることがあるため、一般的には材質はポリエステルがよいが、問題がなければ特に材質にはこだわらない。膏体質量は、60~200g/m2の範囲がよく、80~180g/m2がより好ましい。なお、60g/m2未満の膏体質量では、十分なリドカインの効能を維持するためには膏体全体に対するリドカインの配合比率を上げる必要があるが、その場合にはリドカインの十分な溶解性が確保できず、リドカインが結晶化して効率的な皮膚移行ができなくなる。また、粘着力の調整が困難で、皮膚に対して柔らかでかつ適度な粘着の維持ができない。また、200g/m2を超える質量では、膏体が重すぎて膏体だれを起こしやすくなる。本発明の非水性貼付剤の製造方法は、ホットメルト法や溶剤法等の従来から行われている一般的な製造方法でよい。本発明の非水性貼付剤によると、皮膚に12時間貼付後の膏体中のリドカインの放出率を10以上確保することが可能となる。また、リドカインの配合量を低く設定することで、長時間の貼付や損傷皮膚等において異常な皮膚透過を示すことや血中濃度の急激な上昇がなく、副作用の軽減を図ることができ、各種筋肉疼痛の緩和に用いる貼付剤としての有効性と安全性を有する非水性貼付剤となる。また、リドカインの配合量が少量であるにもかかわらず溶解性がよいために、非水性貼付剤の皮膚表面麻酔としての利用も可能なものとなる。本発明の実施例を表1により説明する。実施例1スチレンーイソプレンースチレンブロック共重合体商品名クレイトンD1161ジェイエスアールクレイトンエラストマー社製:18質量ポリイソブチレン商品名ハイモール6H日鉱日石社製:5質量水素添加ロジンエステル商品名パインクリスタルKE-311荒川化学社製:12質量テルペン樹脂商品名YSレジン1150Nヤスハラケミカル社製:10質量リドカイン:7質量1,3-ブチレングリコールダイセル化学工業社製:1.5質量オレイン酸精製オレイン酸日油社製:2質量流動パラフィン商品名ハイコールカネダ社製:43.8質量軽質無水ケイ酸商品名サイリシア350富士シリシア化学社製:0.5質量ジブチルヒドロキシトルエン商品名BHT本州化学工業社製:0.2質量上記配合の材料による製造方法は、スチレンーイソプレンースチレンブロック共重合体、ポリイソブチレン、水素添加ロジンエステル、テルペン樹脂、軽質無水ケイ酸、ジブチルヒドロキシトルエンおよび流動パラフィンを溶解ミキサーに入れ、150°Cで加熱溶解した後、リドカイン、1,3-ブチレングリコール、オレイン酸を80°Cで別途混合溶解した液を投入し、均一になるまで140°Cで加熱混合して膏体液とした。この膏体液を、シリコン処理したポリエステル製のフィルムに、膏体重量が140g/m2になるように展膏し、ポリエステルからなる織布を貼り合わせて冷却した後、約14cm×10cmの長方形に裁断した。この製剤は、リドカインと溶解剤の配合比率は質量比で、リドカイン1に対して溶解剤は0.5となる。実施例2スチレンーイソプレンースチレンブロック共重合体商品名クレイトンD1161:15質量ポリイソブチレン商品名ハイモール6H:10質量テルペン樹脂商品名YSレジン1150N:20質量流動パラフィン商品名ハイコール:48.3質量イソステアリン酸高級アルコール工業社製:1.5質量リドカイン:3質量1,3-ブチレングリコールダイセル化学工業社製:1.5質量軽質無水ケイ酸商品名サイリシア:0.5質量ジブチルヒドロキシトルエン商品名BHT:0.2質量上記配合の材料による製造方法は、スチレンーイソプレンースチレンブロック共重合体、ポリイソブチレン、テルペン樹脂、軽質無水ケイ酸、ジブチルヒドロキシトルエンおよび流動パラフィンを溶解ミキサーに入れ、150°Cで加熱溶解した後、イソステアリン酸、リドカイン、1,3-ブチレングリコールを80°Cで別途混合溶解した液を投入し、均一になるまで140°Cで加熱混合して膏体液とした。この膏体液を、シリコン処理したポリエステル製のフィルムに、膏体重量が140g/m2になるように展膏してポリエステルからなる織布を貼り合わせて冷却した後、約14cm×10cmの長方形に裁断した。この製剤は、リドカインと溶解剤の配合比率は質量比で、リドカイン1に対して溶解剤は1となる。実施例3スチレンーイソプレンースチレンブロック共重合体商品名クレイトンD1161:18質量ポリイソブチレン商品名ハイモール6H:10質量テルペン樹脂商品名YSレジン1150N:20質量流動パラフィン商品名ハイコール:46.9質量イソステアリン酸高級アルコール工業社製:1.8質量ジプロピレングリコール日油社製:0.5質量リドカイン:2質量軽質無水ケイ酸商品名サイリシア350:0.5質量ジブチルヒドロキシトルエン商品名BHT本州化学工業社製:0.3質量上記配合の材料による製造方法は、スチレンーイソプレンースチレンブロック共重合体、ポリイソブチレン、テルペン樹脂、軽質無水ケイ酸、ジブチルヒドロキシトルエンおよび流動パラフィンを溶解ミキサーに入れ、150°Cで加熱溶解した後、イソステアリン酸、リドカイン、ジプロピレングリコールを80°Cで別途混合溶解した液を投入し、均一になるまで140°Cで加熱混合して膏体液とした。この膏体液を、シリコン処理したポリエステル製のフィルムに、膏体重量が140g/m2になるように展膏してポリエステルからなる不織布を貼り合わせて冷却した後、約14cm×10cmの長方形に裁断した。この製剤は、リドカインと溶解剤の配合比率は質量比で、リドカイン1に対して溶解剤は1.15となる。実施例4スチレンーイソプレンースチレンブロック共重合体商品名クレイトンD1161:20質量ポリイソブチレン商品名ハイモール6H:8質量水素添加ロジンエステル商品名パインクリスタルKE-311:20質量流動パラフィン商品名ハイコール:48.2質量イソステアリン酸高級アルコール工業社製:1.5質量リドカイン:0.5質量1,3-ブチレングリコールダイセル化学工業社製:1質量軽質無水ケイ酸商品名サイリシア350:0.5質量ジブチルヒドロキシトルエン商品名BHT:0.3質量上記配合の材料による製造方法は、スチレンーイソプレンースチレンブロック共重合体、ポリイソブチレン、水素添加ロジンエステル、軽質無水ケイ酸、ジブチルヒドロキシトルエンおよび流動パラフィンを溶解ミキサーに入れ、150°Cで加熱溶解した後、イソステアリン酸、リドカイン、1,3-ブチレングリコールを80°Cで別途混合溶解した液を投入し、均一になるまで140°Cで加熱混合して膏体液とした。この膏体液を、シリコン処理したポリエステル製のフィルムに、膏体重量が160g/m2になるように展膏してポリエステルからなる不織布を貼り合わせて冷却した後、約14cm×10cmの長方形に裁断した。この製剤は、リドカインと溶解剤の配合比率は質量比で、リドカイン1に対して溶解剤は5となる。実施例5スチレンーイソプレンースチレンブロック共重合体商品名クレイトンD1161:18質量ポリイソブチレン商品名ハイモール6H:5質量水素添加ロジンエステル商品名パインクリスタルKE-311:12質量テルペン樹脂商品名YSレジン1150N:10質量流動パラフィン商品名ハイコール:38.1質量イソステアリン酸高級アルコール工業社製:2.1質量リドカイン:7質量ジプロピレングリコール日油社製:7質量軽質無水ケイ酸商品名サイリシア350:0.5質量ジブチルヒドロキシトルエン商品名BHT:0.3質量上記配合の材料による製造方法は、スチレンーイソプレンースチレンブロック共重合体、ポリイソブチレン、水素添加ロジンエステル、軽質無水ケイ酸、ジブチルヒドロキシトルエンおよび流動パラフィンを溶解ミキサーに入れ、150°Cで加熱溶解した後、イソステアリン酸、リドカイン、ジプロピレングリコールを80°Cで別途混合溶解した液を投入し、均一になるまで140°Cで加熱混合して膏体液とした。上記膏体液を、シリコン処理したポリエステル製のフィルムに、膏体重量が100g/m2になるように展膏してポリエステルからなる不織布を貼り合わせて冷却した後、約14cm×10cmの長方形に裁断した。この製剤は、リドカインと溶解剤の配合比率は質量比で、リドカイン1に対して溶解剤は1.3となる。実施例6スチレンーイソプレンースチレンブロック共重合体商品名クレイトンD1161:20質量ポリイソブチレン商品名ハイモール6H:8質量テルペン樹脂商品名YSレジン1150N:20質量流動パラフィン商品名ハイコール:49.165質量イソステアリン酸高級アルコール工業社製:1.4質量リドカイン:0.7質量ジプロピレングリコール日油社製:0.035質量軽質無水ケイ酸商品名サイリシア350:0.5質量ジブチルヒドロキシトルエン商品名BHT本州化学工業社製:0.2質量上記配合の材料による製造方法は、スチレンーイソプレンースチレンブロック共重合体、ポリイソブチレン、テルペン樹脂、軽質無水ケイ酸、ジブチルヒドロキシトルエンおよび流動パラフィンを溶解ミキサーに入れ、150°Cで加熱溶解した後、イソステアリン酸、リドカイン、ジプロピレングリコールを80°Cで別途混合溶解した液を投入し、均一になるまで140°Cで加熱混合して膏体液とした。この膏体液を、シリコン処理したポリエステル製のフィルムに、膏体重量が150g/m2になるように展膏してポリエステルからなる不織布を貼り合わせて冷却した後、約14cm×10cmの長方形に裁断した。この製剤は、リドカインと溶解剤の配合比率は質量比で、リドカイン1に対して溶解剤は2.05となる。比較例1スチレンーイソプレンースチレンブロック共重合体商品名クレイトンD1161:20質量ポリイソブチレン商品名ハイモール6H:5質量水素添加ロジンエステル商品名パインクリスタルKE-311:15質量テルペン樹脂商品名YSレジン1150N:5質量流動パラフィン商品名ハイコール:48.2質量ポリソルベート80日油社製:4質量リドカイン:2質量軽質無水ケイ酸商品名サイリシア350:0.5質量ジブチルヒドロキシトルエン商品名BHT:0.3質量上記配合の材料による製造方法は、スチレンーイソプレンースチレンブロック共重合体、ポリイソプレン、水素添加ロジンエステル、テルペン樹脂、軽質無水ケイ酸、ジブチルヒドロキシトルエンおよび流動パラフィンを溶解ミキサーに入れ、150°Cで加熱溶解した後、ポリソルベート80、リドカインを80°Cで別途混合溶解した液を投入し、均一になるまで140°Cで加熱混合して膏体液とした。この膏体液を、シリコン処理したポリエステル製のフィルムに、膏体重量が140g/m2になるように展膏してポリエステルからなる不織布を貼り合わせて冷却した後、約14cm×10cmの長方形に裁断した。比較例2スチレンーイソプレンースチレンブロック共重合体商品名クレイトンD1161:15質量ポリイソブチレン商品名ハイモール6H:10質量テルペン樹脂商品名YSレジン1150N:20質量流動パラフィン商品名ハイコール:51.3質量リドカイン:3質量軽質無水ケイ酸商品名サイリシア350富士シリシア化学社製:0.5質量ジブチルヒドロキシトルエン商品名BHT:0.2質量上記配合の材料による製造方法は、スチレンーイソプレンースチレンブロック共重合体、ポリイソブチレン、テルペン樹脂、軽質無水ケイ酸、ジブチルヒドロキシトルエンおよび流動パラフィンを溶解ミキサーに入れ、150°Cで加熱溶解した後、リドカインを投入し、均一になるまで140°Cで加熱混合して膏体液とした。この膏体液を、シリコン処理したポリエステル製のフィルムに、膏体重量が140g/m2になるように展膏してポリエステルからなる不織布を貼り合わせて冷却した後、約14cm×10cmの長方形に裁断した。実施例1~6および比較例1、2により得られた製剤について、次の項目の実験を行った。粘着力試験医薬品製造指針に記載の試験法に基づいて、ボールタック粘着力試験を行った。表2に示すように、実施例1~実施例6以下本発明品という。は良好な粘着力を示した。それに対し、比較例1では実施例1~実施例6約半分の値を示した。比較例2は溶解剤を使用していないため、粘着力には問題はない。薬剤残存量試験図1に示すように、人皮膚に4時間、8時間および12時間の貼付を行い、それぞれ経過時間毎に製剤をはがして製剤中に残存している薬剤を測定し、貼付前の薬剤量を100とした場合の薬剤残存率を算出した。12時間貼付後の薬剤残存率は、比較例は96~99に対し、本発明品はいずれも80以下を示し、人皮膚への薬剤放出量は20以上であった。血中濃度試験人皮膚に12時間貼付後、製剤をはがし、製剤貼付中の4時間、8時間および12時間と、製剤をはがした後の24時間経過後に、血液を採取し、リドカインの血中濃度を測定した。その結果を図2のグラフに示す。溶解剤をイソステアリン酸とジプロピレングリコールとより構成したものは総じて良い結果が得られることがわかる。"